支持体上にトナー受理層を設けた電子写真記録材料において、トナー受理層に少なくともカチオン性のシリカゾルを含有することを特徴とする電子写真記録材料。トナー受理層においてカチオン性のシリカゾルの添加比率が、トナー受理層の総質量に対して、50~90質量である請求項1記載の電子写真記録材料。トナー受理層が、バインダーとしてカチオン性あるいはノニオン性のアクリル系樹脂を含有する請求項1または2記載の電子写真記録材料。トナーの転写性に優れ且つ記録材料の白紙黄変を抑制しつつ、十分なトナー定着強度を得ることができる電子写真記録材料は未だ存在しない。本発明の目的は、高いトナー定着強度が得られ、トナーの転写性及び白紙黄変に優れた電子写真記録材料を提供することである。本発明の上記の目的は、支持体上にトナー受理層を設けた電子写真記録材料において、トナー受理層が少なくともカチオン性のシリカゾルを含有することによって基本的に達成される。好ましくは、トナー受理層中のカチオン性のシリカゾルの添加比率がトナー受理層の総質量に対して50~90質量である。また好ましくは、トナー受理層が、バインダーとしてカチオン性あるいはノニオン性のアクリル系樹脂を含有する。本発明を実施することにより、高いトナー定着強度が得られ、トナーの転写性及び白紙黄変に優れた電子写真記録材料が得られる。湿式電子写真方式で用いられるトナーは、液体中にトナー粒子が分散されているトナー分散物である。本発明者が鋭意検討を行った結果、トナー受理層としてカチオン性のシリカゾルを用いることにより、高いトナー定着強度が得られ、トナーの転写性が良好となることを見いだした。従来技術として用いられてきたサファイヤ処理は、トナー定着強度を高めるためにカチオン性のエチレンイミン等の有機成分を記録材料の表面に塗布し、アニオン性のトナー分散物を定着させることを原理としている。本発明においては、カチオン性のシリカゾルを用いることにより、トナー分散物を定着させるものである。サファイヤ処理において用いられるカチオン性の有機物質の反応性が高いため、共存する物質と反応し、画像を記録後に白紙黄変、印字の変色が起こる。本発明において使用するカチオン性のシリカゾルでは反応性が低いため、かかるような不具合を生じることがない。また、シリカゾルは、数nm~100nmの単分散粒子であることが好ましい。シリカゾルは、有機物質と異なり、トナー受理層に粒子サイズに応じた凹凸を形成して比表面積を高くして、トナーの転写性を向上させる。本発明のトナー受理層中のカチオン性のシリカゾルの添加比率は、トナー受理層の総質量に対して50~90質量であることが好ましい。かかる範囲においては、トナー定着強度及びトナーの転写性がより良好である。カチオン性のシリカゾルの添加比率が50質量より低いとトナー定着強度が低下する場合があり、90質量より高いとトナー受理層の塗層強度が弱くなり、印字部分の脱落が発生し易くなる場合がある。本発明におけるカチオン性のシリカゾルは、無水珪酸の超微粒子を水あるいは有機溶媒を分散媒として分散せしめたコロイド溶液として供給されているシリカゾルをカチオン化したものである。本発明に用いられる単分散性の高いシリカゾルは、アルコキシシランを水性溶媒中で、アンモニアなどを用いて加水分解、縮合して得られる、いわゆるゾル-ゲル法により製造することができる。カチオン性を付与するためには、アルミナ表面処理を行うのが一般的である。市販品としては、日産化学工業製のスノーテックスAKシリーズ、グレースデビソン社製のCL-Pシリーズなどを挙げることができる。本発明におけるトナー受理層においては、シリカゾル以外の無機顔料成分を添加することができる。例えば、沈降性、ゲル法、気相法により得られたシリカ、コロイダルアルミナ及びベーマイト、擬ベーマイトのアルミナ水和物、酸化チタン、酸化亜鉛、硫酸バリウムなどを添加することができる。本発明におけるトナー受理層においては、バインダーを含有することが好ましい。バインダーとしては、スチレン-ブタジエン系共重合体ラテックス、酢酸ビニル重合体、酢酸ビニル-マレイン酸エステル共重合体、エチレン-酢酸ビニル共重合体、酢酸ビニル-塩化ビニル共重合体等の酢酸ビニル系重合体ラテックス、塩化ビニリデン系共重合体ラテックス等あるいはこれらの各種重合体のカルボキシル基等の官能基含有単量体による官能基変性重合体ラテックス、メラミン樹脂、尿素樹脂等の熱硬化合成樹脂系等の接着剤及びポリウレタン樹脂、ポリビニルブチラール、アルキッド樹脂等の合成樹脂系接着剤、ゼラチン、酸化澱粉、カチオン化澱粉、エーテル化澱粉等の澱粉類、カルボキシメチルセルロース、ヒドロキシエチルセルロース等のセルロース誘導体、ポリビニルピロリドン、ポリビニルピリジウムハライド、ポリエチレングリコール、ポリプロピレングリコール、ポリビニルエーテル、アルキルビニルエーテル-無水マレイン酸共重合体、スチレン-無水マレイン酸共重合体及びそれらの塩、ポリエチレンイミン等の合成ポリマーである。これらバインダーを単独あるいは併用することができる。本発明におけるトナー受理層のバインダーとしてはアクリル系樹脂が好ましく、カチオン性あるいはノニオン性のアクリル系樹脂を用いることがより好ましい。アクリル系樹脂はトナーとの密着性に優れ、トナー定着強度の向上に寄与する。表面電荷はカチオン性あるいはノニオン性のものが好ましく、アニオン性の場合には、トナーの定着強度が低下する場合がある。本発明におけるアクリル系樹脂とは、単量体としてアクリル酸及びメタクリル酸並びにこれらのエステル等の誘導体を含む重合体である。例えば、アクリル酸重合体、メタクリル酸重合体、酢酸ビニル-アクリル酸共重合体、酢酸ビニル-メタクリル酸共重合体、酢酸ビニル-アクリル酸アルキル共重合体、酢酸ビニル-メタクリル酸アルキル共重合体、アクリロニトリル-アクリル酸共重合体、アクリロニトリル-アクリル酸アルキル共重合体、アクリロニトリル-メタクリル酸アルキル共重合体、アクリロニトリル-メタクリル酸-アクリル酸アルキル-メタクリル酸アルキル-スチレン共重合体、アクリロニトリル-メタクリル酸ジアルキルアミノアルキル-アクリルアミド共重合体、アクリル酸-メタクリル酸共重合体、アクリル酸-アクリル酸アルキル共重合体等及びこれらの金属塩または変性物、アクリル酸-アクリル酸アルキル-アクリルアミド共重合体、アクリル酸-メタクリルアミド-スチレン共重合体、メタクリル酸-アクリル酸アルキル-メタクリル酸アルキル-アクリルアミド共重合体、メタクリル酸-メタクリル酸アルキル共重合体、アクリル酸アルキル-アクリルアミド-スチレン共重合体、メタクリル酸アルキル-アクリル酸アルキル-無水マレイン酸共重合体、アクリル酸アルキル-スチレン-無水マレイン酸共重合体、メタクリル酸アルキル-フマル酸共重合体、アクリル酸アルキル-イタコン酸共重合体等及びこれらの金属塩または変性物などが挙げられるが、これに限定されるものではない。トナー受理層には、他に各種無機酸、有機酸、pH調整剤、画像保存剤、着色剤、増粘剤、界面活性剤等適宜加えることができる。本発明におけるトナー受理層の厚みは、0.05~10μmであることが好ましい。本発明における支持体としては、レジンコート紙、ポリマーフィルム、上質紙、中質紙、更紙、クラフト紙、印刷用コーテッド紙等を用いることができ、特に好ましくはレジンコート紙、ポリマーフィルムである。支持体の厚みとしては、50~300μmであることが好ましい。本発明におけるトナー受理層の形成方法としては、ダイレクトグラビアコーター、オフセットグラビアコーター、マイクログラビアコーター、リバースグラビアコーター、リバースロールコーター、エクストルージョンバーコーター、カーテンコーター、エアナイフコーター、バーコーター、コンマコーター、ダイコーター、リップコーター、ワイヤーバーコーター、ブレードコーター、スライドホッパーコーター及びそれらの組み合わせ等により支持体上にトナー受理層用の塗液を塗布する方法が挙げられる。塗布された塗液の乾燥装置としては、直線トンネル乾燥機、アーチドライヤー、エアループドライヤー、サインカーブエアフロートドライヤー等の熱風乾燥機、赤外線、加熱ドライヤー、マイクロ波等を利用した乾燥機等各種乾燥装置を挙げることができる。以下では、本発明を実施例により詳細に説明する。なお、本発明は実施例に限定されるものではないことは言うまでもない。は特に説明のない限り固形分換算の質量である。部は特に説明のない限り固形分換算の質量部である。<トナー受理層液1の作製>下記成分を混合攪拌し、トナー受理層液1を得た。カチオン性のシリカゾル日産化学工業製スノーテックスAK濃度20:100部ノニオン性のアクリル系樹脂エマルジョン日信化学工業製ビニブラン2680濃度30:20.5部<トナー受理層液2の作製>下記成分を混合攪拌し、トナー受理層液2を得た。カチオン性のシリカゾル日産化学工業製スノーテックスAK濃度20:100部ノニオン性のアクリル系樹脂エマルジョン日信化学工業製ビニブラン2680濃度30:13.6部<トナー受理層液3の作製>下記成分を混合攪拌し、トナー受理層液3を得た。カチオン性のシリカゾル日産化学工業製スノーテックスAK濃度20:100部ノニオン性のアクリル系樹脂エマルジョン日信化学工業製ビニブラン2680濃度30:85.2部<トナー受理層液4の作製>下記成分を混合攪拌し、トナー受理層液4を得た。カチオン性のシリカゾル日産化学工業製スノーテックスAK濃度20:100部カチオン性のアクリル系樹脂エマルジョン日信化学工業製ビニブラン2651濃度30:20.5部<トナー受理層液5の作製>下記成分を混合攪拌し、トナー受理層液5を得た。カチオン性のシリカゾル日産化学工業製スノーテックスAK濃度20:100部アニオン性のアクリル系樹脂エマルジョン大成ファインケミカル製SE-841A濃度45.5:20.5部<トナー受理層液6の作製>下記成分を混合攪拌し、トナー受理層液6を得た。カチオン性のシリカゾル日産化学工業製スノーテックスAK濃度20:100部カチオン性のアクリル系樹脂エマルジョン日信化学工業製ビニブラン2651濃度30:8.7部<トナー受理層液7の作製>下記成分を混合攪拌し、トナー受理層液7を得た。カチオン性のシリカゾル日産化学工業製スノーテックスAK濃度20:100部カチオン性のアクリル系樹脂エマルジョン日信化学工業製ビニブラン2651濃度30:122.2部<トナー受理層液8の作製>下記成分を混合攪拌し、トナー受理層液8を得た。カチオン性のシリカゾル日産化学工業製スノーテックスAK濃度20:100部カチオン性のウレタン樹脂エマルジョンDIC製ハイドランCP7020濃度30:20.5部<トナー受理層液9の作製>下記成分を混合攪拌し、トナー受理層液9を得た。カチオン性のシリカゾル日産化学工業製スノーテックスAK濃度20:100部部分ケン化型ポリビニルアルコールクラレ製PVA237:20.5部<トナー受理層液10の作製>下記成分を混合攪拌し、トナー受理層液10を得た。アニオン性のシリカゾル日産化学工業製スノーテックス20濃度20:100部ノニオン性のアクリル系樹脂エマルジョン日信化学工業製ビニブラン2680濃度30:20.5部<トナー受理層液11の作製>日本触媒製ポリエチレンイミンエポミンSP-012を4濃度になるように水で希釈し、トナー受理層液11を得た。かかる物質は、サファイヤ処理の主成分であることが知られている。<トナー受理層液12の作製>ノニオン性のアクリル系樹脂エマルジョン日信化学工業製ビニブラン2680濃度30をトナー受理層液12とした。<トナー受理層液13の作製>カチオン性のアクリル系樹脂エマルジョン日信化学工業製ビニブラン2651濃度30をトナー受理層液13とした。表1に示すように、作製したトナー受理層液を使用し、ポリプロピレン樹脂を上質紙の両面に溶融ラミネートした坪量170g/m2のレジンコート紙上に、塗布量1.5g/m2となるようにリバースグラビアコーターにて塗布し、熱風乾燥機で乾燥して、実施例1~9、比較例1~4の記録材料を得た。比較例2のみ、塗布量を0.4g/m2に調整した。トナー定着強度の評価湿式電子写真方式のプリンターとして、HPIndigo7000DigitalPressを用い、標準4色、8ビットモード、1219dpiにて、記録材料に印刷を行った。ブラック、シアン、マゼンタ、イエローの単色、色濃度100色の光学濃度のベタ印字部にセロハンテープを貼り付けて、テープを剥がしてテープに付着したトナーを観察し、トナー定着強度を評価した。◎:テープにトナーの付着がなく、定着強度に優れている。○:テープに僅かにトナーの付着が見られるが、定着強度は良好である。△:テープにトナーの付着が見られ、定着強度は実用限度のレベルである。×:トナーの多くはテープに付着し、定着強度は実用不可能なレベルである。トナー転写性の評価湿式電子写真方式のプリンターとして、HPIndigo7000DigitalPressを用い、標準4色、8ビットモード、1219dpiにて、記録材料に印刷を行った。ブラック、シアン、マゼンタ、イエローの単色、色濃度100色の光学濃度の印字部を観察及び非画線部におけるカブリあるいはゴースト画像の発現状態により、トナー転写性を評価した。◎:色再現濃度が良好で、非画線部に問題がなく優れている。○:色再現濃度は◎のレベルよりは劣るが、非画線部に問題がなく良好である。△:色再現濃度がやや劣り、非画線部に僅かな汚れが見られ、実用限度のレベルである。×:色再現濃度が劣り、非画線部に汚れが見られ、実用不可能なレベル。白紙黄変の評価蛍光灯から20cmの距離にて記録材料の表面に光が照射されるように設置し、72時間後に、表面の黄変を判定した。◎:露光前とまったく変わらずに黄変がなく優れている。○:露光前と比べると僅かに着色が判別できるが良好なレベル。△:露光前との比較を省いても、黄変が観察できるが、実用限度のレベルである。×:明らかな黄変が見られ、実用上不可能なレベルである。各実施例及び各比較例の評価結果を表1に示す。実施例1~9に示すように、発明に記載の条件で作製した電子写真用記録材料は、トナー定着強度、トナー転写性、白紙黄変に優れ、高品位な品質を得ている。比較例1、3及び4に示すように、カチオンのシリカゾルを使用しない場合には、トナー定着強度、トナー転写性が劣る。比較例2に示すように、サファイヤ処理を行うと、白紙黄変で劣る。また、実施例4と実施例6および7との対比から、カチオン性のシリカゾルの添加比率がトナー受理層の総重量に対して50~90質量であるとトナー定着強度により優れる。また、実施例1および4と実施例5、8および9との対比から、トナー受理層がバインダーとしてカチオン性またはノニオン性のアクリル系樹脂を含有することによって、トナー定着強度、トナー転写性、白紙黄変により優れることが分かる。